(57)【要約】【課題】重合温度を大幅に低下させることなく高分子量化が可能で、生産性に優れ、かつ、長期連続安定運転が可能なエチレン系重合体パウダーの製造方法、該製造方法により得られるエチレン系重合体パウダー、該エチレン系重合体パウダーからなる成形体を提供することを目的とする。【解決手段】重合触媒を用いて、エチレンを単独重合させて、粘度平均分子量が３，０００，０００以上であるエチレン系重合体パウダーを製造する重合工程を有し、  前記重合触媒が、固体触媒［Ａ］と、下記一般式１で示される有機マグネシウム化合物［Ｂ］からなる、エチレン系重合体パウダーの製造方法。    （Ｍ１）α（Ｍｇ）β（Ｒ２）ａ（Ｒ３）ｂ    ・・・・・式１（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））【選択図】なし【特許請求の範囲】
【請求項１】
重合触媒を用いて、エチレンを単独重合させて、粘度平均分子量が３，０００，０００以上であるエチレン系重合体パウダーを製造する重合工程を有し、
前記重合触媒が、固体触媒［Ａ］と、下記一般式１で示される有機マグネシウム化合物［Ｂ］からなる、エチレン系重合体パウダーの製造方法。
（Ｍ１）α（Ｍｇ）β（Ｒ２）ａ（Ｒ３）ｂ    ・・・・・式１
（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））
【請求項２】
前記固体触媒［Ａ］が、
下記一般式２で表される不活性炭化水素溶媒に可溶である有機マグネシウム化合物（Ａ−１）と、下記一般式３で表される塩素化剤（Ａ−２）と、の反応により調製された担体（Ａ−３）に、下記一般式４で表される有機マグネシウム化合物（Ａ−４）と下記一般式５で表されるチタン化合物（Ａ−５）とを担持することにより調製されたオレフィン重合用触媒である、請求項１に記載のエチレン系重合体パウダーの製造方法。
（Ａ−１）：（Ｍ１）α（Ｍｇ）β（Ｒ２）ａ（Ｒ３）ｂ（ＯＲ４）ｃ・・・・・式２
（式中、Ｍ１は周期律表第１２族、第１３族、及び第１４族からなる群より選ばれる金属原子であり、Ｒ２、Ｒ３、及びＲ４は、各々独立して、炭素数２以上２０以下の炭化水素基であり、α、β、ａ、ｂ、及びｃは次の関係を満たす実数である。０≦α、０＜β、０≦ａ、０≦ｂ、０≦ｃ、０＜ａ＋ｂ、０≦ｃ／（α＋β）≦２、ｋα＋２β＝ａ＋ｂ＋ｃ（ここで、ｋはＭ１の原子価である。））
（Ａ−２）：ＨｄＳｉＣｌｅＲ５（４−（ｄ＋ｅ））・・・・・式３
（式中、Ｒ５は炭素数１以上１２以下の炭化水素基であり、ｄとｅは次の関係を満たす実数である。０＜ｄ、０＜ｅ、０＜ｄ＋ｅ≦４）
（Ａ−４）：（Ｍ２）γ（Ｍｇ）δ（Ｒ６）ｆ（Ｒ７）ｇＹｈ          ・・・・式４
（式中、Ｍ２は周期律表第１２族、第１３族、及び第１４族からなる群より選ばれる金属原子であり、Ｒ６及びＲ７は炭素数２以上２０以下の炭化水素基であり、Ｙはアルコキシ、シロキシ、アリロキシ、アミノ、アミド、−Ｎ＝Ｃ−Ｒ８，Ｒ９、−ＳＲ１０（ここで、Ｒ８、Ｒ９、及びＲ１０は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ２の原子価である。））
（Ａ−５）：Ｔｉ（ＯＲ１１）ｆＸ（４−ｆ）・・・・・式５
（式中、ｉは０以上４以下の実数であり、Ｒ１１は炭素数１以上２０以下の炭化水素基であり、Ｘはハロゲン原子である。）
【請求項３】
前記エチレン系重合体パウダーの粘度平均分子量が、５，０００，０００以上１０，０００，０００以下である、請求項１又は２に記載のエチレン系重合体パウダーの製造方法。
【請求項４】
前記エチレン系重合体パウダーの結晶化度が、７０％以上、８０％以下である、請求項１〜３のいずれか１項に記載のエチレン系重合体パウダーの製造方法。
【請求項５】
請求項１〜４のいずれか１項に記載のエチレン系重合体パウダーの製造方法で得られる、エチレン系重合体パウダー。
【請求項６】
請求項５に記載のエチレン系重合体パウダーから得られる、成形体。
【請求項７】
高強度繊維又は高強度延伸物である、請求項６に記載の成形体。
【発明の詳細な説明】
【技術分野】
【０００１】
本発明は、エチレン系重合体パウダー及びその製造方法、並びに、それを用いた成形体に関する。
【背景技術】
【０００２】
従来、超高分子量オレフィン、特に超高分子量エチレン系重合体パウダーは、フィルム、シート、微多孔膜、繊維、発泡体、パイプ等多種多様な用途に用いられている。特に鉛蓄電池やリチウムイオン電池に代表される二次電池のセパレーター用微多孔膜及び高強度繊維の原料として、超高分子量エチレン系重合体パウダーが用いられている。超高分子量エチレン系重合体パウダーが用いられている理由としては、分子量が高いため、延伸加工性に優れる、強度が高い、化学的安定性が高い、長期信頼性に優れていること等が挙げられる。
【０００３】
これら超高分子量エチレン系重合体パウダーは、分子量が高いゆえに、射出成型等による加工が困難であるために、溶剤に溶解されて成型することが多い。一般に、二次電池セパレーター用微多孔膜や高強度繊維等を製造する際には、超高分子量エチレン系重合体パウダーは、例えば押し出し機中において、溶剤に溶解された状態で、高温下で、混練される。また、近年では溶媒を用いず、超高分子量エチレン系重合体パウダーを圧縮、延伸する高強度延伸物の成形方法も開発されている。このような高強度延伸物は防弾チョッキなどの用途に用いられている（特許文献１〜３）。
【０００４】
これらの微多孔膜や高強度繊維・高強度延伸物の用途では、近年更なる強度向上や軽量化などの要求が強くなっており、そのため材料である超高分子量エチレン系重合体パウダーの更なる高分子量化が強く望まれてきている。
【先行技術文献】
【特許文献】
【０００５】
【特許文献１】ＷＯ２００６／０７０８８６号公報
【特許文献２】ＷＯ２００８／００３１４４号公報
【特許文献３】特開平２−１７５１３７号公報
【発明の概要】
【発明が解決しようとする課題】
【０００６】
上述の通り、微多孔膜や高強度繊維・高強度延伸物に使用される超高分子量エチレン系重合体パウダーには、更なる高分子量化が強く望まれている。一般に超高分子量エチレン系重合体パウダーの分子量は重合する際の重合温度で調整され、分子量を上げるには重合温度を下げることが行われている。しかしながら、重合温度が低いと重合速度が遅くなるため生産性が低下すること、及び工業的には現在のレベル以上の低温化は、重合装置の温度制御の観点から容易ではないことから、重合温度制御以外の手法による高分子量化が求められている。
【０００７】
また、超高分子量エチレン系重合体パウダーの製造（重合）工程において不定形のポリマー（スケール）が生成することがある。これが重合装置の内壁に付着すると、反応器からの重合体スラリーの抜取り詰りが発生し、これが生産性・長期連続安定生産性の低下の原因の一つとなっている。
【０００８】
本発明は、上記問題点に鑑みてなされたものであり、重合温度を大幅に低下させることなく高分子量化が可能で、生産性に優れ、かつ、長期連続安定運転が可能なエチレン系重合体パウダーの製造方法、該製造方法により得られるエチレン系重合体パウダー、該エチレン系重合体パウダーからなる成形体を提供することを目的とする。
【課題を解決するための手段】
【０００９】
そこで、本発明者らは、前記課題を達成するために鋭意研究を重ねた結果、固体触媒と特定の有機マグネシウム化合物を助触媒に用いることで、上記課題を解決できることを見出し、本発明を完成するに至った。
【００１０】
すなわち、本発明は以下のとおりである。
〔１〕
重合触媒を用いて、エチレンを単独重合させて、粘度平均分子量が３，０００，０００以上であるエチレン系重合体パウダーを製造する重合工程を有し、
前記重合触媒が、固体触媒［Ａ］と、下記一般式１で示される有機マグネシウム化合物［Ｂ］からなる、エチレン系重合体パウダーの製造方法。
（Ｍ１）α（Ｍｇ）β（Ｒ２）ａ（Ｒ３）ｂ    ・・・・・式１
（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））
〔２〕
前記固体触媒［Ａ］が、
下記一般式２で表される不活性炭化水素溶媒に可溶である有機マグネシウム化合物（Ａ−１）と、下記一般式３で表される塩素化剤（Ａ−２）と、の反応により調製された担体（Ａ−３）に、下記一般式４で表される有機マグネシウム化合物（Ａ−４）と下記一般式５で表されるチタン化合物（Ａ−５）とを担持することにより調製されたオレフィン重合用触媒である、前項〔１〕に記載のエチレン系重合体パウダーの製造方法。
（Ａ−１）：（Ｍ１）α（Ｍｇ）β（Ｒ２）ａ（Ｒ３）ｂ（ＯＲ４）ｃ・・・・・式２
（式中、Ｍ１は周期律表第１２族、第１３族、及び第１４族からなる群より選ばれる金属原子であり、Ｒ２、Ｒ３、及びＲ４は、各々独立して、炭素数２以上２０以下の炭化水素基であり、α、β、ａ、ｂ、及びｃは次の関係を満たす実数である。０≦α、０＜β、０≦ａ、０≦ｂ、０≦ｃ、０＜ａ＋ｂ、０≦ｃ／（α＋β）≦２、ｋα＋２β＝ａ＋ｂ＋ｃ（ここで、ｋはＭ１の原子価である。））
（Ａ−２）：ＨｄＳｉＣｌｅＲ５（４−（ｄ＋ｅ））・・・・・式３
（式中、Ｒ５は炭素数１以上１２以下の炭化水素基であり、ｄとｅは次の関係を満たす実数である。０＜ｄ、０＜ｅ、０＜ｄ＋ｅ≦４）
（Ａ−４）：（Ｍ２）γ（Ｍｇ）δ（Ｒ６）ｆ（Ｒ７）ｇＹｈ          ・・・・式４
（式中、Ｍ２は周期律表第１２族、第１３族、及び第１４族からなる群より選ばれる金属原子であり、Ｒ６及びＲ７は炭素数２以上２０以下の炭化水素基であり、Ｙはアルコキシ、シロキシ、アリロキシ、アミノ、アミド、−Ｎ＝Ｃ−Ｒ８，Ｒ９、−ＳＲ１０（ここで、Ｒ８、Ｒ９、及びＲ１０は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ２の原子価である。））
（Ａ−５）：Ｔｉ（ＯＲ１１）ｆＸ（４−ｆ）・・・・・式５
（式中、ｉは０以上４以下の実数であり、Ｒ１１は炭素数１以上２０以下の炭化水素基であり、Ｘはハロゲン原子である。）
〔３〕
前記エチレン系重合体パウダーの粘度平均分子量が、５，０００，０００以上１０，０００，０００以下である、前項〔１〕又は〔２〕に記載のエチレン系重合体パウダーの製造方法。
〔４〕
前記エチレン系重合体パウダーの結晶化度が、７０％以上、８０％以下である、前項〔１〕〜〔３〕のいずれか１項に記載のエチレン系重合体パウダーの製造方法。
〔５〕
前項〔１〕〜〔４〕のいずれか１項に記載のエチレン系重合体パウダーの製造方法で得られる、エチレン系重合体パウダー。
〔６〕
前項〔５〕に記載のエチレン系重合体パウダーから得られる、成形体。
〔７〕
高強度繊維又は高強度延伸物である、前項〔６〕に記載の成形体。
【発明の効果】
【００１１】
本発明によれば、重合温度を大幅に低下させることなく高分子量化が可能で、生産性に優れ、かつ、長期連続安定運転が可能なエチレン系重合体パウダーの製造方法、該製造方法により得られるエチレン系重合体パウダー、該エチレン系重合体パウダーからなる成形体を提供することができる。
【発明を実施するための形態】
【００１２】
以下、本発明を実施するための形態（以下、「本実施形態」という。）について詳細に説明するが、本発明はこれに限定されるものではなく。その要旨を逸脱しない範囲で様々な変形が可能である。
【００１３】
［エチレン系重合体パウダーの製造方法］
本実施形態のエチレン系重合体パウダーの製造方法は、重合触媒を用いて、エチレンを単独重合させて、粘度平均分子量が３，０００，０００以上であるエチレン系重合体パウダーを製造する重合工程を有し、
前記重合触媒が、固体触媒［Ａ］と、下記一般式１で示される有機マグネシウム化合物［Ｂ］からなる。
（Ｍ１）α（Ｍｇ）β（Ｒ２）ａ（Ｒ３）ｂ    ・・・・・式１
（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））
【００１４】
［重合工程］
重合工程は、重合触媒を用いて、エチレンを単独重合させて、粘度平均分子量が３，０００，０００以上であるエチレン系重合体パウダーを製造する工程である。
【００１５】
［エチレン系重合体パウダー］
本実施形態の製造方法で得られるエチレン系重合体パウダーは、エチレンの単独重合体であり、粘度平均分子量が３，０００，０００以上である。本実施形態の製造方法で得られるエチレン系重合体パウダーは、「エチレンの単独重合体」であるが、これは、重合の際のモノマー成分としてエチレンのみを用い、プロピレン、ブテン−１、ヘキセン−１等のα−オレフィンを実質的に含まない重合体を意味するものである。なお、エチレン系重合体パウダーの密度を調整する等の目的のために微量（０．１モル％未満）のα−オレフィンを配合することを妨げるものではない。配合してもよいα−オレフィンとしては、特に限定されないが、例えば、プロピレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセン、シクロペンテン、シクロヘキセン、シクロヘプテン、ノルボルネン、５−メチル−２−ノルボルネン、テトラシクロドデセン、２−メチル−１．４，５．８−ジメタノ−１，２，３，４，４ａ，５，８，８ａ−オクタヒドロナフタレン、スチレン、ビニルシクロヘキサン、１，３−ブタジエン、１，４−ペンタジエン、１，５−ヘキサジエン、１，４−ヘキサジエン、１，６−オクタジエン、１，７−オクタジエン及びシクロヘキサジエン等が挙げられる。このなかでも、プロピレン、１−ブテン、１−ペンテン、１−ヘキセン、４−メチル−１−ペンテン、シクロペンテン、ノルボルネン、スチレン、ビニルシクロヘキサン、１，５−ヘキサジエン、１，７−オクタジエンが好ましく、プロピレン、１−ブテン、１−ペンテン、１−ヘキセン、１，５−ヘキサジエン、１，７−オクタジエンが特に好ましい。
【００１６】
［粘度平均分子量］
本実施形態の製造方法で得られるエチレン系重合体パウダーの粘度平均分子量（Ｍｖ）は、３，０００，０００以上であり、４，０００，０００以上が好ましく、４，５００，０００以上１２，０００，０００以下がより好ましく、５，０００，０００以上１０，０００，０００以下がさらに好ましい。粘度平均分子量（Ｍｖ）が３，０００，０００以上であることにより、より優れた耐摩耗性と強度が得られる。また、粘度平均分子量（Ｍｖ）が１２，０００，０００以下であることにより、成形性がより向上する傾向にある。さらに、粘度平均分子量が上記範囲であることにより、生産性により優れ、成形した場合には、耐摩耗性に優れ、強度の高いエチレン系重合体パウダーとなる。このような特性を有するエチレン系重合体パウダーは、プレス成型、ラム押出しや高強度繊維などに好適に用いることができる。また、粘度平均分子量（Ｍｖ）が５，０００，０００以上１０，０００，０００以下であることにより、パウダーの溶解性、加工性を維持しつつ、強度のより高い繊維が得られる傾向にある。
【００１７】
粘度平均分子量を上記範囲に制御する方法としては、エチレン系重合体パウダーを重合する際の反応器の重合温度を変化させることが挙げられる。一般には、重合温度を高温にするほど粘度平均分子量は低くなる傾向にあり、重合温度を低温にするほど粘度平均分子量は高くなる傾向にある。なお、本実施形態のエチレン系重合体パウダーの製造方法によれば、重合温度を大幅に低下させることなく高分子量化が可能であり、生産性に優れ、かつ、長期連続安定運転が可能となる。
【００１８】
粘度平均分子量（Ｍｖ）は、デカヒドロナフタレン溶液中にエチレン系重合体パウダーを異なる濃度で溶解させ、１３５℃で求めた還元粘度を濃度０に外挿して求めた極限粘度［η］（ｄＬ／ｇ）から、以下の数式Ａにより算出することができる。より詳細には、実施例に記載の方法により求めることができる。
Ｍｖ＝（５．３４×１０４）×［η］１．４９              ・・・数式Ａ  
【００１９】
［結晶化度］
本実施形態の製造方法で得られるエチレン系重合体パウダーの結晶化度は、８０％以下が好ましく、６０％以上８０％以下がより好ましく、７０％以上８０％以下がさらに好ましい。結晶化度が８０％以下であることにより、成形性がより向上し、更に成形体の耐摩耗性が優れる傾向にある。また、結晶化度が６０％以上であることにより、成形体の強度等の物性が優れる傾向にある。また、結晶化度が７０％以上、８０％以下であることにより、エチレン系重合体パウダー中の非晶部分及び結晶部分のバランスに優れ、延伸の際の延伸ムラによる糸切れを起こすことをより抑制できる傾向にある。
【００２０】
結晶化度は、エチレン系重合体パウダーを重合する際の重合温度で制御することが可能である。結晶化度を高くするには、重合温度を高くする、結晶化度を低くするには重合温度を低くすることで制御することができる。また、結晶化度は、エチレン系重合体パウダーを重合した後の、乾燥温度、時間によっても制御することが可能である。結晶化度を高くするには乾燥温度を高くすることや乾燥時間を長くする、結晶化度を低くするには、乾燥温度を低くすることや乾燥時間を短くすることで制御できる。なお、乾燥時に窒素などの不活性ガスにより乾燥を促進することも可能である。なお、本実施形態におけるエチレン系重合体パウダーの結晶化度とは、以下に記載の広角Ｘ線回折透過法により求められる値である。
Ｘ線結晶化解析装置：リガク（株）製ＲＩＮＴ２５００型装置
Ｘ線源            ：ＣｕＫα
出力              ：５０ＫＶ、３００ｍＡ
検出器            ：シンチレーションカウンター
サンプル          ：エチレン系重合体パウダー
【００２１】
具体的には、リガク（株）製ＲＩＮＴ２５００型装置に設置された回転試料台に重合体パウダー約０．００２ｇを乗せ、試料台を７７回転／分で回転させながら広角Ｘ線回折透過測定を実施する。得られた広角Ｘ線回折プロファイルより結晶化度を算出する。より具体的には、実施例に記載の方法により測定することができる。
【００２２】
［嵩密度］
本実施形態の製造方法で得られるエチレン系重合体パウダーの嵩密度は、０．４０ｇ／ｃｍ３以上０．６０ｇ／ｃｍ３以下が好ましく、０．４２ｇ／ｃｍ３以上０．５８ｇ／ｃｍ３以下がより好ましく、０．４４ｇ／ｃｍ３以上０．５５ｇ／ｃｍ３以下がさらに好ましい。嵩密度が０．４０ｇ／ｃｍ３以上であることにより、エチレン系重合体パウダーの流動性がより向上し、これにより、ハンドリング性に優れ、プレス成型時の金型、ラム押出し時の押し出し機へのフィードが安定し、成形品の寸法が安定する傾向にある。一方、嵩密度が０．６０ｇ／ｃｍ３以下であることにより、成形品の加工等の際に、生産性等に優れ、より良好な加工適用性を示す傾向にある。
【００２３】
一般的には、嵩密度は、使用する触媒によって異なるが、単位触媒あたりのエチレン系重合体パウダーの生産性により制御することが可能である。また、エチレン系重合体パウダーの嵩密度は、エチレン系重合体パウダーを重合する際の重合温度によって制御することが可能であり、重合温度を高くすることによりその嵩密度を低下させることが可能である。さらに、エチレン系重合体パウダーの嵩密度は重合器内のスラリー濃度によって制御することも可能であり、スラリー濃度を高くすることによりその嵩密度を増加させることが可能である。なお、エチレン系重合体パウダーの嵩密度は実施例に記載の方法によって測定することができる。
【００２４】
［重合触媒］
本実施形態において、エチレン系重合体パウダーを得るための重合触媒は、固体触媒［Ａ］と、下記一般式１で示される有機マグネシウム化合物［Ｂ］からなる。
（Ｍ１）α（Ｍｇ）β（Ｒ２）ａ（Ｒ３）ｂ    ・・・・・式１
（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））
【００２５】
［固体触媒［Ａ］］
まずは、固体触媒［Ａ］について説明する。固体触媒［Ａ］としては、一般的にチーグラー・ナッタ触媒として用いられている固体触媒を用いることができる。
【００２６】
中でも、固体触媒［Ａ］が、下記一般式２で表される不活性炭化水素溶媒に可溶である有機マグネシウム化合物（Ａ−１）と下記一般式３で表される塩素化剤（Ａ−２）との反応により調製された担体（Ａ−３）に、下記一般式４で表される有機マグネシウム化合物（Ａ−４）と下記一般式５で表されるチタン化合物（Ａ−５）とを担持することにより製造されるオレフィン重合用触媒が好ましい。
（Ａ−１）：（Ｍ１）α（Ｍｇ）β（Ｒ２）ａ（Ｒ３）ｂ（ＯＲ４）ｃ      ・・・式２
（式中、Ｍ１は周期律表第１２族、第１３族、及び第１４族からなる群より選ばれる金属原子であり、Ｒ２、Ｒ３、及びＲ４は、各々独立して、炭素数２以上２０以下の炭化水素基であり、α、β、ａ、ｂ、及びｃは次の関係を満たす実数である。０≦α、０＜β、０≦ａ、０≦ｂ、０≦ｃ、０＜ａ＋ｂ、０≦ｃ／（α＋β）≦２、ｋα＋２β＝ａ＋ｂ＋ｃ（ここで、ｋはＭ１の原子価である。））
（Ａ−２）：ＨｄＳｉＣｌｅＲ５（４−（ｄ＋ｅ））                ・・・式３
（式中、Ｒ５は炭素数１以上１２以下の炭化水素基であり、ｄとｅは次の関係を満たす実数である。０＜ｄ、０＜ｅ、０＜ｄ＋ｅ≦４）
（Ａ−４）：（Ｍ２）γ（Ｍｇ）δ（Ｒ６）ｆ（Ｒ７）ｇＹｈ          ・・・・式４
（式中、Ｍ２は周期律表第１２族、第１３族、及び第１４族からなる群より選ばれる金属原子であり、Ｒ６及びＲ７は炭素数２以上２０以下の炭化水素基であり、Ｙはアルコキシ、シロキシ、アリロキシ、アミノ、アミド、−Ｎ＝Ｃ−Ｒ８，Ｒ９、−ＳＲ１０（ここで、Ｒ８、Ｒ９、及びＲ１０は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ２の原子価である。））
（Ａ−５）：Ｔｉ（ＯＲ１１）ｉＸ（４−ｉ）                  ・・・・・式５
（式中、ｉは０以上４以下の実数であり、Ｒ１１は炭素数１以上２０以下の炭化水素基であり、Ｘはハロゲン原子である。）
【００２７】
まず、（Ａ−１）について説明する。（Ａ−１）は、不活性炭化水素溶媒に可溶な有機マグネシウムの錯化合物の形として示されているが、ジヒドロカルビルマグネシウム化合物及びこの化合物と他の金属化合物との錯体のすべてを包含するものである。式２の記号α、β、ａ、ｂ、及びｃの関係式ｋα＋２β＝ａ＋ｂ＋ｃは金属原子の原子価と置換基との化学量論性を示している。
【００２８】
上記式中、Ｒ２及びＲ３で表される炭素数２以上２０以下の炭化水素基は、特に限定されないが、例えば、各々独立して、アルキル基、シクロアルキル基、又はアリール基が挙げられ、具体的には、メチル、エチル、プロピル、ブチル、ペンチル、ヘキシル、オクチル、デシル、シクロヘキシル、フェニル基等が挙げられる。このなかでも、好ましくはＲ２及びＲ３は、各々独立して、アルキル基である。α＞０の場合、金属原子Ｍ１としては、周期律表第１２族、第１３族、及び第１４族からなる群より選ばれる金属原子が使用でき、例えば、亜鉛、ホウ素、アルミニウム等が挙げられる。このなかでも、アルミニウム、亜鉛が好ましい。
【００２９】
金属原子Ｍ１に対するマグネシウムの比β／αは、特に制限されず、０．１以上３０以下であることが好ましく、０．５以上１０以下であることがさらに好ましい。また、α＝０である有機マグネシウム化合物を用いる場合、例えば、Ｒ２が１−メチルプロピル等の場合には不活性炭化水素溶媒に可溶であり、このような化合物も本実施形態に好ましい結果を与える。式２において、α＝０の場合のＲ２、Ｒ３は次に示す三つの群（１）、（２）、（３）のいずれか一つであることが好ましい。
【００３０】
（１）Ｒ２、Ｒ３の少なくとも一方が炭素数４以上６以下である二級又は三級のアルキル基であることが好ましく、より好ましくはＲ２、Ｒ３がともに炭素数４以上６以下であり、少なくとも一方が二級又は三級のアルキル基であること。
（２）Ｒ２とＲ３とが炭素数の互いに相異なるアルキル基であることが好ましく、より好ましくはＲ２が炭素数２又は３のアルキル基であり、Ｒ３が炭素数４以上のアルキル基であること。
（３）Ｒ２、Ｒ３の少なくとも一方が炭素数６以上の炭化水素基であることが好ましく、より好ましくはＲ２、Ｒ３に含まれる炭素数の和が１２以上になるアルキル基であること。
【００３１】
以下、これらの基を具体的に示す。（１）において炭素数４以上６以下である二級又は三級のアルキル基としては、特に限定されないが、例えば、１−メチルプロピル、２−メチルプロピル、１，１−ジメチルエチル、２−メチルブチル、２−エチルプロピル、２，２−ジメチルプロピル、２−メチルペンチル、２−エチルブチル、２，２−ジメチルブチル、２−メチル−２−エチルプロピル基等が挙げられる。このなかでも、１−メチルプロピル基が好ましい。
【００３２】
次に（２）において炭素数２又は３のアルキル基としては、特に限定されないが、例えば、エチル、１−メチルエチル、プロピル基等が挙げられる。このなかでも、エチル基が好ましい。また、炭素数４以上のアルキル基としては、特に限定されないが、例えば、ブチル、ペンチル、ヘキシル、ヘプチル、オクチル基等が挙げられる。このなかでも、ブチル、ヘキシル基が好ましい。
【００３３】
さらに、（３）において炭素数６以上の炭化水素基としては、特に限定されないが、例えば、ヘキシル、ヘプチル、オクチル、ノニル、デシル、フェニル、２−ナフチル基等が挙げられる。炭化水素基の中ではアルキル基が好ましく、アルキル基の中でもヘキシル、オクチル基がより好ましい。一般に、アルキル基に含まれる炭素数が増えると不活性炭化水素溶媒に溶けやすくなる傾向にあり、溶液の粘度が高くなる傾向にある。そのため、適度な長鎖のアルキル基を用いることが取り扱い上好ましい。なお、上記有機マグネシウム化合物は不活性炭化水素溶液として使用されうるが、該溶液中に微量のエーテル、エステル、アミン等のルイス塩基性化合物が含有され、あるいは残存していても差し支えなく使用できる。
【００３４】
次にアルコキシ基（ＯＲ４）について説明する。Ｒ４で表される炭素数２以上２０以下の炭化水素基としては、特に限定されないが、例えば、炭素数１以上１２以下のアルキル基又はアリール基が好ましく、炭素数３以上１０以下のアルキル基又はアリール基がより好ましい。具体的には、メチル、エチル、プロピル、１−メチルエチル、ブチル、１−メチルプロピル、１，１−ジメチルエチル、ペンチル、ヘキシル、２−メチルペンチル、２−エチルブチル、２−エチルペンチル、２−エチルヘキシル、２−エチル−４−メチルペンチル、２−プロピルヘプチル、２−エチル−５−メチルオクチル、オクチル、ノニル、デシル、フェニル、ナフチル基等が挙げられる。このなかでも、ブチル、１−メチルプロピル、２−メチルペンチル及び２−エチルヘキシル基が好ましい。
【００３５】
（Ａ−１）の合成方法は、特に制限されず、式Ｒ２ＭｇＸ及びＲ２２Ｍｇ（Ｒ２は前述の意味であり、Ｘはハロゲン原子である。）からなる群より選ばれる有機マグネシウム化合物と、式Ｍ１Ｒ３ｋ及びＭ１Ｒ３（ｋ−１）Ｈ（Ｍ１、Ｒ３及びｋは前述の意味である。）からなる群より選ばれる有機金属化合物とを不活性炭化水素溶媒中、２５℃以上１５０℃以下の温度で反応させ、必要な場合には続いてＲ３（Ｒ３は前述の意味である。）で表される炭化水素基を有するアルコール、不活性炭化水素溶媒に可溶なＲ３で表される炭化水素基を有するアルコキシマグネシウム化合物、及び／又はＲ３で表される炭化水素基を有するアルコキシアルミニウム化合物を反応させる方法が好ましい。
【００３６】
このうち、不活性炭化水素溶媒に可溶な有機マグネシウム化合物とアルコールとを反応させる場合、反応の順序については特に制限されず、有機マグネシウム化合物中にアルコールを加えていく方法、アルコール中に有機マグネシウム化合物を加えていく方法、又は両者を同時に加えていく方法のいずれの方法も用いることができる。本実施形態において不活性炭化水素溶媒に可溶な有機マグネシウム化合物とアルコールとの反応比率については特に制限されないが、反応の結果、得られるアルコキシ基含有有機マグネシウム化合物における、全金属原子に対するアルコキシ基のモル組成比ｃ／（α＋β）は０≦ｃ／（α＋β）≦２であり、０≦ｃ／（α＋β）＜１であることが好ましい。
【００３７】
次に、（Ａ−２）について説明する。（Ａ−２）は式３で表される、少なくとも一つはＳｉ−Ｈ結合を有する塩化珪素化合物である。
（Ａ−２）：ＨｄＳｉＣｌｅＲ５（４−（ｄ＋ｅ））            ・・・・・式３
（式中、Ｒ５は炭素数１以上１２以下の炭化水素基であり、ｄとｅは次の関係を満たす実数である。０＜ｄ、０＜ｅ、０＜ｄ＋ｅ≦４）
【００３８】
式３においてＲ５で表される炭素数１以上１２以下の炭化水素基は、特に限定されないが、例えば、脂肪族炭化水素基、脂環式炭化水素基、芳香族炭化水素基が挙げられ、具体的には、メチル、エチル、プロピル、１−メチルエチル、ブチル、ペンチル、ヘキシル、オクチル、デシル、シクロヘキシル、フェニル基等が挙げられる。このなかでも炭素数１以上１０以下のアルキル基が好ましく、メチル、エチル、プロピル、１−メチルエチル基等の炭素数１〜３のアルキル基がより好ましい。また、ｄ及びｅは、０＜ｄ、０＜ｅ、０＜ｄ＋ｅ≦４の関係を満たす数であり、ｄが２以上３以下であることが好ましい。
このような（Ａ−２）としては、特に限定されないが、例えば、ＨＳｉＣｌ３、ＨＳｉＣｌ２ＣＨ３、ＨＳｉＣｌ２Ｃ２Ｈ５、ＨＳｉＣｌ２（Ｃ３Ｈ７）、ＨＳｉＣｌ２（２−Ｃ３Ｈ７）、ＨＳｉＣｌ２（Ｃ４Ｈ９）、ＨＳｉＣｌ２（Ｃ６Ｈ５）、ＨＳｉＣｌ２（４−Ｃｌ−Ｃ６Ｈ４）、ＨＳｉＣｌ２（ＣＨ＝ＣＨ２）、ＨＳｉＣｌ２（ＣＨ２Ｃ６Ｈ５）、ＨＳｉＣｌ２（１−Ｃ１０Ｈ７）、ＨＳｉＣｌ２（ＣＨ２ＣＨ＝ＣＨ２）、Ｈ２ＳｉＣｌ（ＣＨ３）、Ｈ２ＳｉＣｌ（Ｃ２Ｈ５）、ＨＳｉＣｌ（ＣＨ３）２、ＨＳｉＣｌ（Ｃ２Ｈ５）２、ＨＳｉＣｌ（ＣＨ３）（２−Ｃ３Ｈ７）、ＨＳｉＣｌ（ＣＨ３）（Ｃ６Ｈ５）、ＨＳｉＣｌ（Ｃ６Ｈ５）２等が挙げられる。このなかでも、ＨＳｉＣｌ３、ＨＳｉＣｌ２ＣＨ３、ＨＳｉＣｌ（ＣＨ３）２、ＨＳｉＣｌ２Ｃ２Ｈ５が好ましく、ＨＳｉＣｌ３、ＨＳｉＣｌ２ＣＨ３がより好ましい。（Ａ−２）は、１種単独で用いても、２種以上を併用してもよい。
【００３９】
次に（Ａ−１）と（Ａ−２）との反応について説明する。反応に際しては（Ａ−２）を予め溶媒に希釈した後に利用することが好ましい。溶媒としては、特に限定されないが、例えば、プロパン、ブタン、イソブタン、ペンタン、イソペンタン、ヘキサン、ヘプタン、オクタン、デカン、ドデカン、灯油等の脂肪族炭化水素；シクロペンタン、シクロヘキサン、メチルシクロペンタン等の脂環式炭化水素；ベンゼン、トルエン、キシレン等の芳香族炭化水素等の不活性炭化水素溶媒；１，２−ジクロルエタン、ｏ−ジクロルベンゼン、ジクロルメタン等の塩素化炭化水素；ジエチルエーテル、テトラヒドロフラン等のエーテル系媒体；及びこれらの混合媒体が挙げられる。このなかでも、触媒の性能上、不活性炭化水素溶媒が好ましい。（Ａ−１）と（Ａ−２）との反応比率は、特に制限されないが、（Ａ−１）に含まれるマグネシウム原子１モルに対する（Ａ−２）に含まれる珪素原子が０．０１モル１００モル以下であることが好ましく、０．１モル以上１０モル以下であることがより好ましい。
【００４０】
（Ａ−１）と（Ａ−２）との反応方法は、特に制限されず、（Ａ−１）と（Ａ−２）とを同時に反応器に導入しつつ反応させる同時添加の方法、（Ａ−２）を予め反応器に仕込んだ後に（Ａ−１）を反応器に導入させる方法、又は（Ａ−１）を予め反応器に仕込んだ後に（Ａ−２）を反応器に導入させる方法のいずれの方法でもよいが、（Ａ−２）を予め反応器に仕込んだ後に（Ａ−１）を反応器に導入させる方法が好ましい。上記反応により得られる担体（Ａ−３）は、ろ過あるいはデカンテーション法により分離した後、不活性炭化水素溶媒を用いて充分に洗浄し、未反応物あるいは副生成物等を除去することが好ましい。
【００４１】
（Ａ−１）と（Ａ−２）との反応温度は、特に制限されず、２５℃以上１５０℃以下であることが好ましく、３０℃以上１２０℃以下であることがより好ましく、４０℃以上１００℃以下であることがさらに好ましい。（Ａ−１）と（Ａ−２）とを同時に反応器に導入しつつ反応させる同時添加の方法においては、予め反応器の温度を所定温度に調節し、同時添加を行いながら反応器内の温度を所定温度に調節することにより、反応温度は所定温度に調節することが好ましい。（Ａ−２）を予め反応器に仕込んだ後に（Ａ−１）を反応器に導入させる方法においては、該塩化珪素化合物を仕込んだ反応器の温度を所定温度に調節し、該有機マグネシウム化合物を反応器に導入しながら反応器内の温度を所定温度に調節することにより、反応温度を所定温度に調節することが好ましい。（Ａ−１）を予め反応器に仕込んだ後に（Ａ−２）を反応器に導入させる方法においては、（Ａ−１）を仕込んだ反応器の温度を所定温度に調節し、（Ａ−２）を反応器に導入しながら反応器内の温度を所定温度に調節することにより、反応温度を所定温度に調節することが好ましい。
【００４２】
次に、有機金属化合物（Ａ−４）について説明する。（Ａ−４）は、前述の式４で表される。
（Ａ−４）：（Ｍ２）γ（Ｍｇ）δ（Ｒ６）ｆ（Ｒ７）ｇＹｈ      ・・・・式４
（式中、Ｍ２は周期律表第１２族、第１３族、及び第１４族からなる群より選ばれる金属原子であり、Ｒ６及びＲ７は炭素数２以上２０以下の炭化水素基であり、Ｙはアルコキシ、シロキシ、アリロキシ、アミノ、アミド、−Ｎ＝Ｃ−Ｒ８，Ｒ９、−ＳＲ１０（ここで、Ｒ８、Ｒ９、及びＲ１０は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ２の原子価である。））
【００４３】
式４において、Ｒ６及びＲ７で表される炭素数２以上２０以下の炭化水素基は、特に限定されないが、具体的には、アルキル基、シクロアルキル基、アリール基であり、例えば、エチル、プロピル、ブチル、プロピル、ヘキシル、オクチル、デシル、シクロヘキシル、フェニル基等が挙げられる。この中でも、好ましくはアルキル基である。α＞０の場合、金属原子Ｍ２としては、周期律表第１２族、第１３族及び第１４族からなる群より選ばれる金属原子が使用でき、例えば、亜鉛、ホウ素、アルミニウム等が挙げられる。この中でもアルミニウム、亜鉛が好ましい。
【００４４】
金属原子Ｍ２に対するマグネシウムの比δ／γには特に限定されないが、０．１以上３０以下であることが好ましく、０．５以上１０以下であることがより好ましい。また、γ＝０である所定の有機マグネシウム化合物を用いる場合、例えば、Ｒ２が１−メチルプロピル等の場合には不活性炭化水素溶媒に可溶であり、このような化合物も本実施形態に好ましい結果を与える。式４において、γ＝０の場合のＲ６、Ｒ７は次に示す三つの群（１）、群（２）、群（３）のいずれか一つを満たすものであることが好ましい。
【００４５】
群（１）Ｒ６、Ｒ７の少なくとも一方が炭素原子数４以上６以下である二級又は三級のアルキル基であること、好ましくはＲ６、Ｒ７がともに炭素原子数４以上６以下のアルキル基であり、少なくとも一方が二級又は三級のアルキル基であること。
群（２）Ｒ６とＲ７とが炭素原子数の互いに相異なるアルキル基であること、好ましくはＲ６が炭素原子数２又は３のアルキル基であり、Ｒ７が炭素原子数４以上のアルキル基であること。
群（３）Ｒ６、Ｒ７の少なくとも一方が炭素原子数６以上の炭化水素基であること、好ましくはＲ６、Ｒ７に含まれる炭素原子数を加算すると１２以上になるアルキル基であること。
【００４６】
以下これらの基を具体的に示す。群（１）において炭素原子数４以上６以下である二級又は三級のアルキル基としては、特に限定されないが、例えば、１−メチルプロピル、２−メチルプロピル、１，１−ジメチルエチル、２−メチルブチル、２−エチルプロピル、２，２−ジメチルプロピル、２−メチルペンチル、２−エチルブチル、２，２−ジメチルブチル、２−メチル−２−エチルプロピル基等が挙げられる。このなかでも１−メチルプロピル基が好ましい。
【００４７】
次に群（２）において炭素原子数２又は３のアルキル基としては、特に限定されないが、例えば、エチル、１−メチルエチル、プロピル基等が挙げられる。このなかでもエチル基が好ましい。また炭素原子数４以上のアルキル基としては、特に限定されないが、例えば、ブチル、ペンチル、ヘキシル、ヘプチル、オクチル基等が挙げられる。このなかでも、ブチル、ヘキシル基が好ましい。
【００４８】
さらに、群（３）において炭素原子数６以上の炭化水素基としては、特に限定されないが、例えば、ヘキシル、ヘプチル、オクチル、ノニル、デシル、フェニル、２−ナフチル基等が挙げられる。炭化水素基の中ではアルキル基が好ましく、アルキル基の中でもヘキシル、オクチル基がより好ましい。
【００４９】
一般に、アルキル基に含まれる炭素原子数が増えると不活性炭化水素溶媒に溶けやすくなる傾向にあるが、一方で溶液の粘度が高くなる傾向にある。そのために適度な長鎖のアルキル基を用いることが取り扱い上好ましい。なお、上記有機マグネシウム化合物は不活性炭化水素溶媒で希釈して使用することができるが、該溶液中に微量のエーテル、エステル、アミン等のルイス塩基性化合物が含有され、又は残存していても差し支えなく使用できる。
【００５０】
次にＹについて説明する。式４においてＹはアルコキシ、シロキシ、アリロキシ、アミノ、アミド、−Ｎ＝Ｃ−Ｒ８，Ｒ９、−ＳＲ１０（ここで、Ｒ８、Ｒ９、及びＲ１０は、各々独立して、炭素数２以上２０以下の炭化水素基を表す。）、β−ケト酸残基のいずれかである。
【００５１】
式４においてＲ８、Ｒ９、及びＲ１０で表される炭化水素基としては、特に限定されないが、例えば、炭素原子数１以上１２以下のアルキル基又はアリール基が好ましく、３以上１０以下のアルキル基又はアリール基がより好ましい。このような炭化水素基としては、特に限定されないが、具体的には、メチル、エチル、プロピル、１−メチルエチル、ブチル、１−メチルプロピル、１，１−ジメチルエチル、ペンチル、ヘキシル、２−メチルペンチル、２−エチルブチル、２−エチルペンチル、２−エチルヘキシル、２−エチル−４−メチルペンチル、２−プロピルヘプチル、２−エチル−５−メチルオクチル、オクチル、ノニル、デシル、フェニル、ナフチル基等が挙げられる。このなかでも、ブチル、１−メチルプロピル、２−メチルペンチル及び２−エチルヘキシル基が好ましい。
【００５２】
また、式４においてＹはアルコキシ基又はシロキシ基であることが好ましい。アルコキシ基としては、特に限定されないが、具体的には、メトキシ、エトキシ、プロポキシ、１−メチルエトキシ、ブトキシ、１−メチルプロポキシ、１，１−ジメチルエトキシ、ペントキシ、ヘキソキシ、２−メチルペントキシ、２−エチルブトキシ、２−エチルペントキシ、２−エチルヘキソキシ、２−エチル−４−メチルペントキシ、２−プロピルヘプトキシ、２−エチル−５−メチルオクトキシ、オクトキシ、フェノキシ、ナフトキシ基であることが好ましい。このなかでも、ブトキシ、１−メチルプロポキシ、２−メチルペントキシ及び２−エチルヘキソキシ基であることがより好ましい。シロキシ基としては、特に限定されないが、具体的には、ヒドロジメチルシロキシ、エチルヒドロメチルシロキシ、ジエチルヒドロシロキシ、トリメチルシロキシ、エチルジメチルシロキシ、ジエチルメチルシロキシ、トリエチルシロキシ基等が好ましい。このなかでも、ヒドロジメチルシロキシ、エチルヒドロメチルシロキシ、ジエチルヒドロシロキシ、トリメチルシロキシ基がより好ましい。
【００５３】
（Ａ−４）の使用量は、（Ａ−５）に含まれるチタン原子に対する（Ａ−４）に含まれるマグネシウム原子のモル比で０．１以上１０以下であることが好ましく、０．５以上５以下であることがより好ましい。
【００５４】
次に、（Ａ−５）について説明する。（Ａ−５）は前述の式５で表されるチタン化合物である。
（Ａ−５）：Ｔｉ（ＯＲ１１）ｉＸ（４−ｉ）            ・・・・・式５
（式中、ｉは０以上４以下の実数であり、Ｒ１１は炭素数１以上２０以下の炭化水素基であり、Ｘはハロゲン原子である。）
【００５５】
Ｒ１１で表される炭化水素基としては、特に限定されないが、例えば、メチル、エチル、プロピル、ブチル、ペンチル、ヘキシル、２−エチルヘキシル、ヘプチル、オクチル、デシル、アリル基等の脂肪族炭化水素基；シクロヘキシル、２−メチルシクロヘキシル、シクロペンチル基等の脂環式炭化水素基；フェニル、ナフチル基等の芳香族炭化水素基等が挙げられる。このなかでも、Ｒ１１としては脂肪族炭化水素基が好ましい。Ｘで表されるハロゲンとしては、特に限定されないが、例えば、塩素、臭素、ヨウ素が挙げられる。このなかでも、Ｘとしては塩素が好ましい。（Ａ−５）は、１種単独で使用してもよく、２種以上を併用してもよい。
【００５６】
次に、（Ａ−４）と（Ａ−５）の反応について説明する。該反応は、不活性炭化水素溶媒中で行われることが好ましく、ヘキサン、ヘプタン等の脂肪族炭化水素溶媒中で行われることがさらに好ましい。
【００５７】
（Ａ−５）の使用量については、式２で表される不活性炭化水素溶媒に可溶である有機マグネシウム化合物（Ａ−１）と式３で表される塩素化剤（Ａ−２）との反応により調製された担体（Ａ−３）中のＭｇ原子に対する、（Ａ−５）に含まれるＴｉ原子のモル比（Ｔｉ／Ｍｇ）が０．００１以上０．５以下であることが好ましく、０．００５以上０．３以下であることがより好ましい。
【００５８】
（Ａ−４）と（Ａ−５）とのモル比については特に限定されないが、（Ａ−４）に含まれるＭｇ原子に対する、（Ａ−５）に含まれるＴｉ原子のモル比（Ｔｉ／Ｍｇ）が０．１以上１０以下であることが好ましく、０．３以上３以下であることがより好ましい。
【００５９】
（Ａ−４）と（Ａ−５）との反応温度については、特に限定されないが、−８０℃以上１００℃以下の範囲で行うことが好ましく、−４０℃以上５０℃以下の範囲で行うことがより好ましい。
【００６０】
（Ａ−４）と（Ａ−５）の添加順序は、特に制限されず、（Ａ−４）に続いて（Ａ−５）を加える方法、（Ａ−５）に続いて（Ａ−４）を加える方法、（Ａ−４）と（Ａ−５）とを同時に添加する方法、のいずれの方法も可能であるが、（Ａ−４）と（Ａ−５）とを同時に添加する方法が好ましい。
【００６１】
（Ａ−４）と（Ａ−５）を添加する時間については、特に限定されないが、１時間以上１０時間以下の範囲で行うことが好ましく、２時間以上５時間以下がより好ましい。（Ａ−４）と（Ａ−５）の反応時間については、限定されないが、１時間以上１０時間以下の範囲で行うことが好ましく、２時間以上５時間以下がより好ましい。
【００６２】
本実施形態においては、（Ａ−４）と（Ａ−５）の反応後に、未反応の（Ａ−４）と（Ａ−５）を除去することが好ましい。未反応の（Ａ−４）、（Ａ−５）をそのままエチレン系重合体の重合反応器に供給した場合における、塊等の不定形重合物の発生や、反応器壁面への付着や抜取配管への詰り等を抑制することができ、連続生産性に優れる傾向にある。未反応の（Ａ−４）及び（Ａ−５）は、触媒スラリーを沈降した状態で上澄み液を抜き、フレッシュな不活性炭化水素溶媒を加えることを繰り返すことにより低減することが可能である。またフィルター等の濾過により取り除くこともできる。特に（Ａ−５）に由来する残存塩素濃度を１ｍｍｏｌ／Ｌ以下にすることが好ましい。
【００６３】
本実施形態においては、上記反応により得られた固体触媒成分［Ａ］は、不活性炭化水素溶媒を用いたスラリー溶液として使用されうる。
【００６４】
［有機マグネシウム化合物［Ｂ］］
次に、本実施形態における有機マグネシウム化合物［Ｂ］について説明する。固体触媒［Ａ］と有機マグネシウム化合物［Ｂ］とを組み合わせて用いることによりエチレン系重合体パウダーを生成する重合用触媒となることから、有機マグネシウム化合物は助触媒とも呼ばれることがある。
【００６５】
本実施形態における有機マグネシウム化合物は、式１で表される化合物である。
（Ｍ１）α（Ｍｇ）β（Ｒ２）ａ（Ｒ３）ｂ    ・・式１
（式中、Ｍ１は周期律表第１２族、第１３族及び第１４族からなる群より選ばれる金属原子であり、Ｒ２及びＲ３は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ１の原子価を表す。））
【００６６】
この有機マグネシウム化合物は、不活性炭化水素溶媒に可溶な有機マグネシウムの錯化合物の形として示されているが、ジアルキルマグネシウム化合物及びこの化合物と他の金属化合物との錯体の全てを包含するものである。α、β、ａ、ｂ、Ｍ１、Ｒ２、Ｒ３についてはすでに述べたとおりであるが、この有機マグネシウム化合物は不活性炭化水素溶媒に対する溶解性が高いほうが好ましいため、β／αは０．５〜１０の範囲にあることが好ましく、またＭ１がアルミニウムである化合物がより好ましい。
【００６７】
エチレン系重合体パウダーを得るための助触媒としては、工業的には、トリエチルアルミニウムやトリイソブチルアルミニウム等に代表される有機アルミニウム化合物が主に使用されている。上述の（Ａ−５）で示されるチタン化合物中で価数が４であるチタンを、エチレンの重合に有効な価数まで下げる（還元する）必要があり、そのため助触媒として還元力の高い有機アルミニウム化合物が主に使用されている。
【００６８】
一方で、還元力が高い有機アルミニウムを助触媒として用いる場合は重合温度を下げる必要がある。理由は定かではないが、還元力が高いために、活性点となるチタンの一部が過還元されていたり、固体触媒中の活性点から液相中にチタン化合物が引き抜かれていること等が推定される。これにより、更なる高分子量化のために重合温度を更に低下することが重合装置の温度制御の観点から困難であり、また、スケールと呼ばれる不定型なポリマーを生成するために、生産性や長期連続運転安定性を低下させていたものと推定される。
【００６９】
一方、本実施形態の有機マグネシウム化合物［Ｂ］を助触媒として用いれば、固体触媒中のチタンの価数を適正にすることができるため、有機アルミニウムを用いた場合と比べて重合温度を高くすることができる。そのため、更なる高分子量化のために重合温度を下げる余裕があり、更なる高分子量化の要求に応えることができる。また、固体触媒中のチタン化合物の引き抜きも抑制されるため、重合でのスケール発生を抑制することができ、生産性長期連続運転安定性を維持することができる。
【００７０】
エチレン及び上述の触媒成分などを重合系内に添加して、エチレン系重合体パウダーが得られる。
【００７１】
固体触媒［Ａ］及び有機マグネシウム化合物［Ｂ］を重合系内に添加する方法については特に制限はなく、両者を別々に重合系内に添加してもよいし、予め両者を混合させた後に重合系内に添加してもよい。また組み合わせる両者の比率には特に限定されないが、固体触媒［Ａ］１ｇに対し有機マグネシウム化合物［Ｂ］は０．０１ｍｍｏｌ以上１，０００ｍｍｏｌ以下であることが好ましく、０．１ｍｍｏｌ以上５００ｍｍｏｌ以下がより好ましく、１ｍｍｏｌ以上１００ｍｍｏｌ以下がさらに好ましい。両者を混合させる他の目的としては、保存タンクや配管等に静電付着を防止することも挙げられる。
【００７２】
本実施形態に係るエチレン系重合体パウダーの製造方法における重合法は、懸濁重合法又は気相重合法により、エチレンを重合させることができる。このなかでも、重合熱を効率的に除熱できる懸濁重合法が好ましい。懸濁重合法においては、媒体として不活性炭化水素媒体を用いることができ、さらにオレフィン自身を溶媒として用いることもできる。
【００７３】
上記不活性炭化水素媒体としては、特に限定されないが、具体的には、プロパン、ブタン、イソブタン、ペンタン、イソペンタン、ヘキサン、ヘプタン、オクタン、デカン、ドデカン、灯油等の脂肪族炭化水素；シクロペンタン、シクロヘキサン、メチルシクロペンタン等の脂環式炭化水素；ベンゼン、トルエン、キシレン等の芳香族炭化水素；エチルクロライド、クロルベンゼン、ジクロロメタン等のハロゲン化炭化水素；又はこれらの混合物等を挙げることができる。
【００７４】
上記範囲のエチレン系重合体パウダーを得るための製造方法における重合温度は、通常、２０℃以上１００℃以下であることが好ましく、３０℃以上９５℃以下がより好ましく、４０℃以上９０℃以下がさらに好ましい。重合温度が２０℃以上であることにより、工業的に効率的な製造が可能である。一方、重合温度が１００℃以下であることにより、連続的に安定運転が可能である。
【００７５】
上記範囲のエチレン系重合体パウダーを得るための製造方法における重合圧力は、通常、常圧以上２ＭＰａ以下であることが好ましく、０．１ＭＰａ以上１．５ＭＰａ以下がより好ましく、０．２ＭＰａ以上１．０ＭＰａ以下がさらに好ましい。重合圧力が常圧以上であることにより、触媒活性の高いエチレン系重合体パウダーが得られる傾向にあり、重合圧力が２ＭＰａ以下であることにより、エチレン系重合体パウダーを安定的に生産できる傾向にある。
【００７６】
重合反応は、回分式、半連続式、連続式のいずれの方法においても行なうことができる。
【００７７】
また、重合を反応条件の異なる２段以上に分けて行なうことも可能である。さらに、例えば、西独国特許出願公開第３１２７１３３号明細書に記載されているように、得られるエチレン系重合体パウダーの分子量は、重合系に水素を存在させるか、又は重合温度を変化させることによって調節することもできる。重合系内に連鎖移動剤として水素を添加することにより、分子量を適切な範囲で制御することが可能である。重合系内に水素を添加する場合、水素のモル分率は、０．０１ｍｏｌ％以上１０ｍｏｌ％以下であることが好ましく、０．０１ｍｏｌ％以上５ｍｏｌ％以下であることがより好ましく、０．０１ｍｏｌ％以上１ｍｏｌ％以下であることがさらに好ましい。なお、本実施形態では、上記のような各成分以外にもエチレン系重合体パウダーの製造に有用な他の公知の成分を含むことができる。
【００７８】
一般的にエチレン系重合体パウダーを重合する際には、重合反応器へのポリマーの静電気付着を抑制するため、Ｔｈｅ  Ａｓｓｏｃｉａｔｅｄ  Ｏｃｔｅｌ  Ｃｏｍｐａｎｙ社製（代理店丸和物産）のＳｔａｄｉｓ４５０等の静電気防止剤を使用することも可能である。Ｓｔａｄｉｓ４５０は、不活性炭化水素媒体に希釈したものをポンプ等により重合反応器に添加することもできる。この際の添加量は、単位時間当たりのエチレン系重合体パウダーの生産量に対して、０．１ｐｐｍ以上２０ｐｐｍ以下の範囲で添加することが好ましく、０．１ｐｐｍ以上１０ｐｐｍ以下の範囲で添加することがより好ましい。
【００７９】
上記範囲のエチレン系重合体パウダーを得るための、重合後の乾燥方法としては、できるだけ熱を掛けない乾燥方法が好ましい。乾燥機の形式としては、ロータリーキルン方式やパドル方式や流動乾燥機などが好ましい。乾燥温度としては５０℃以上、１５０℃以下が好ましく、７０℃以上１００℃以下がさらに好ましい。また乾燥機に窒素等の不活性ガスを導入し乾燥を促進することも効果的である。
【００８０】
［その他の成分］
上記のようなエチレン系重合体パウダーは、必要に応じて公知の各種添加剤と組み合わせて用いてもよい。熱安定剤としては、特に限定されないが、例えば、テトラキス［メチレン（３，５−ジ−ｔ−ブチル−４−ヒドロキシ）ヒドロシンナメート］メタン、ジステアリルチオジプロピオネート等の耐熱安定剤；又はビス（２，２’，６，６’−テトラメチル−４−ピペリジン）セバケート、２−（２−ヒドロキシ−ｔ−ブチル−５−メチルフェニル）−５−クロロベンゾトリアゾール等の耐候安定剤等が挙げられる。また、滑剤や塩化水素吸収剤等として公知であるステアリン酸カルシウム、ステアリン酸マグネシウム、ステアリン酸亜鉛等のステアリン酸塩も、好適な添加剤として挙げることができる。
【００８１】
［用途］
上記のようにして得られるエチレン系重合体パウダーは、高度な加工性と高い連続加工生産性を有することができ、種々の加工方法により加工することができる。また、本実施形態の成形体は、エチレン系重合体パウダーから得られるものである。該エチレン系重合体パウダーを含む成形体は、摩耗性が高く、成形後の強度も高く種々の用途に応用されることができる。主な用途として非粘着性、低摩擦係数でホッパー、シュートなどのライニング用として、また強度の観点から高強度繊維、高強度延伸物や鉛蓄電池セパレーター、リチウムイオン二次電池セパレーターなどに使用することができる。
【実施例】
【００８２】
以下、本発明を実施例及び比較例によりさらに詳しく説明するが、本発明は以下の実施例により何ら限定されるものではない。
【００８３】
〔測定方法及び条件〕
（１）粘度平均分子量（Ｍｖ）
エチレン系重合体パウダーの粘度平均分子量については、ＩＳＯ１６２８−３（２０１０）従って、以下に示す方法によって求めた。まず、溶融管にエチレン系重合体パウダー２０ｍｇを秤量し、溶融管を窒素置換した後、２０ｍＬのデカヒドロナフタレン（２，６−ジ−ｔ−ブチル−４−メチルフェノールを１ｇ／Ｌ加えたもの）を加え、１５０℃で２時間攪拌してエチレン系重合体パウダーを溶解させた。その溶液を１３５℃の恒温槽で、キャノン−フェンスケの粘度計（柴田科学器械工業社製：製品番号−１００）を用いて、標線間の落下時間（ｔｓ）を測定した。同様に、エチレン系重合体パウダー量を１０ｍｇ、５ｍｇ、２．５ｍｇと変えたサンプルついても同様に標線間の落下時間（ｔｓ）を測定した。ブランクとしてエチレン系重合体パウダーを入れていない、デカヒドロナフタレンのみの落下時間（ｔｂ）を測定した。以下の式に従って求めたエチレン系重合体パウダーの還元粘度（ηｓｐ／Ｃ）をそれぞれプロットして濃度（Ｃ）（単位：ｇ／ｄＬ）とエチレン系重合体パウダーの還元粘度（ηｓｐ／Ｃ）の直線式を導き、濃度０に外挿した極限粘度（［η］）を求めた。
ηｓｐ／Ｃ＝（ｔｓ／ｔｂ−１）／０．１  （単位：ｄＬ／ｇ）
次に下記数式Ａを用いて、上記極限粘度［η］の値を用い、粘度平均分子量（Ｍｖ）を算出した。
Ｍｖ＝（５．３４×１０４）×［η］１．４９                ・・・数式Ａ
【００８４】
（２）結晶化度
エチレン系重合体パウダーの結晶化度は、広角Ｘ線回折透過法により測定した。
Ｘ線結晶化解析装置：リガク（株）製ＲＩＮＴ２５００型装置
Ｘ線源            ：ＣｕＫα
出力              ：５０ＫＶ、３００ｍＡ
検出器            ：シンチレーションカウンター
サンプル          ：得られたエチレン系重合体パウダーをそのまま用いた。
【００８５】
具体的には、リガク製ＲＩＮＴ２５００型装置に設置された回転試料台に重合体粒子約０．００２ｇを乗せ、試料台を７７回転／分で回転させながら広角Ｘ線回折透過測定を実施した。得られた広角Ｘ線回折プロファイルより結晶化度を算出した。
【００８６】
（３）嵩密度
エチレン系重合体パウダーの嵩密度は、ＪＩＳ  Ｋ−６７２１：１９９７に従い測定した。
【００８７】
（４）スケール発生量
エチレン系重合体パウダーを重合する反応器から、フラッシュドラムに抜き出す途中の配管に設置したストレーナー（内部に８ｍｍの孔径を有するフィルター設置）にトラップされた量を１時間当たりに換算した。（ｇ／ｈｒ）
【００８８】
［参考例１：触媒合成例１：固体触媒成分［Ａ］の調製］
〔固体触媒成分［Ａ１］の調製〕
（１）（Ａ−３）担体の合成
充分に窒素置換された８Ｌステンレス製オートクレーブに２ｍｏｌ／Ｌのトリクロロシランのヘキサン溶液１，０００ｍＬを仕込み、６５℃で攪拌しながら組成式ＡｌＭｇ５（Ｃ４Ｈ９）１１（ＯＣ４Ｈ９）２で表される有機マグネシウム化合物のヘキサン溶液２，５５０ｍＬ（マグネシウム２．６８ｍｏｌ相当）を４時間かけて滴下し、さらに６５℃で１時間攪拌しながら反応を継続させた。反応終了後、上澄み液を除去し、１，８００ｍＬのヘキサンで４回洗浄した。この固体（（Ａ−３）担体）を分析した結果、固体１ｇ当たりに含まれるマグネシウムが８．３１ｍｍｏｌであった。
【００８９】
（２）固体触媒成分［Ａ１］の調製
上記（Ａ−３）担体１１０ｇを含有するヘキサンスラリー１，９７０ｍＬに１０℃で攪拌しながら１ｍｏｌ／Ｌの四塩化チタンヘキサン溶液１１０ｍＬと１ｍｏｌ／Ｌの組成式ＡｌＭｇ５（Ｃ４Ｈ９）１１（ＯＳｉＨ）２で表される有機マグネシウム化合物のヘキサン溶液１１０ｍＬとを同時に１時間かけて添加した。添加後、１０℃で１時間反応を継続させた。反応終了後、上澄み液を１，１００ｍＬ除去し、ヘキサン１，１００ｍＬで２回洗浄することにより、固体触媒成分［Ａ１］を調製した。この固体触媒成分［Ａ１］１ｇ中に含まれるチタン量は０．７５ｍｍｏｌであった。
【００９０】
［参考例２：触媒合成例２：固体触媒成分［Ａ２］の調製］
（１）（Ａ−３’）担体の合成
充分に窒素置換された８Ｌステンレス製オートクレーブに２ｍｏｌ／Ｌのトリクロロシランのヘキサン溶液１，０００ｍＬを仕込み、６５℃で攪拌しながら組成式ＡｌＭｇ５（Ｃ４Ｈ９）１１（ＯＣ４Ｈ９）２で表される有機マグネシウム化合物のヘキサン溶液２，５５０ｍＬ（マグネシウム２．６８ｍｏｌ相当）を４時間かけて滴下し、さらに６５℃で１時間攪拌しながら反応を継続させた。反応終了後、上澄み液を除去し、１，８００ｍＬのヘキサンで４回洗浄した。この固体（（Ａ−３’）担体）を分析した結果、固体１ｇ当たりに含まれるマグネシウムが８．３１ｍｍｏｌであった。
【００９１】
（２）固体触媒成分［Ａ２］の調製
上記（Ａ−３’）担体１１０ｇを含有するヘキサンスラリー１，９７０ｍＬに１０℃で攪拌しながら１ｍｏｌ／Ｌの四塩化チタンヘキサン溶液１１０ｍＬと１ｍｏｌ／Ｌの上記（Ａ−３’）の合成に使用した有機マグネシウム化合物のヘキサン溶液１１０ｍＬとを同時に１時間かけて添加した。添加後、１０℃で１時間反応を継続させた。反応終了後、上澄み液を１，１００ｍＬ除去し、ヘキサン１，１００ｍＬで２回洗浄することにより、固体触媒成分［Ａ２］を調製した。この固体触媒成分［Ａ２］１ｇ中に含まれるチタン量は０．８５ｍｍｏｌであった。
【００９２】
（実施例１：ＰＥ１）
ヘキサン、エチレン、水素、及び以下に示す重合触媒を、攪拌装置が付いたベッセル型３００Ｌ重合反応器に連続的に供給した。重合温度はジャケット冷却により７５℃に保った。ヘキサンは７０Ｌ／Ｈｒで供給した。重合触媒としては、固体触媒成分［Ａ］と助触媒成分［Ｂ］として、ＡｌＭｇ６（Ｃ４Ｈ９）１２（以下Ｍｇ１と記す）を使用した。固体触媒成分［Ａ］は０．３５ｇ／Ｈｒの速度で重合器に添加し、Ｍｇ１は９ｍｍｏｌ／Ｈｒの速度で重合器に添加した。重合圧力はエチレンを連続供給することにより０．４ＭＰａに保った。エチレン系重合体パウダーの製造速度は１０ｋｇ／Ｈｒであった。触媒活性は１５，０００ｇ−ＰＥ／ｇ−固体触媒成分［Ａ］であった。重合スラリーは、重合反応器のレベルが一定に保たれるように連続的に圧力０．０５ＭＰａのフラッシュドラムに抜き、未反応のエチレンを分離した。重合スラリーは、連続的に溶媒分離工程を経て後、乾燥工程へ送られた。乾燥機はドラム式で窒素気流下、ジャケット８０℃とした。塊状のポリマーの存在も無く、スラリー抜き取り配管も閉塞することなく、安定して連続運転ができた。こうして得られたエチレン系重合体パウダーをＰＥ１とする。
上述した方法に従い、分子量、結晶化度、嵩密度、スケール発生量を測定した。その結果を表１に示す。
【００９３】
（実施例２：ＰＥ２）
重合温度を６５℃としたこと以外は、実施例１と同様の操作を行い、実施例２のエチレン系重合体パウダーＰＥ２を得た。その結果を表１に示す。
【００９４】
（実施例３：ＰＥ３）
重合温度を５０℃とし、重合圧力を１．０ＭＰａとしたこと以外は実施例１と同様の操作を行い、実施例３のエチレン系重合体パウダーＰＥ３を得た。その結果を表１に示す。
【００９５】
（実施例４：ＰＥ４）
重合温度を８０℃としたこと以外は実施例１と同様な操作を行い、実施例４のエチレン系重合体パウダーＰＥ４を得た。その結果を表１に示す。
【００９６】
（実施例５：ＰＥ５）
助触媒成分として市販のＢＥＭ（ブチルエチルマグネシウム）を用いたこと以外は、実施例１と同様の操作を行い、実施例５のエチレン系重合体パウダーＰＥ５を得た。その結果を表１に示す。
【００９７】
（実施例６：ＰＥ６）
助触媒成分として市販のＤＢＭ（ジブチルマグネシウム）を用いたこと以外は、実施例１と同様の操作を行い、実施例６のエチレン系重合体パウダーＰＥ６を得た。その結果を表１に示す。
【００９８】
（実施例７：ＰＥ７）
助触媒成分として市販のＢＯＭ（ブチルオクチルマグネシウム）を用いたこと以外は、実施例１と同様の操作を行い、実施例７のエチレン系重合体パウダーＰＥ７を得た。その結果を表１に示す。
【００９９】
（実施例８：ＰＥ８）
固体触媒成分として［Ａ２］を使用した以外は、実施例１と同様の操作を行い、実施例８のエチレン系重合体パウダーＰＥ８を得た。その結果を表１に示す。
【０１００】
（比較例１：ＰＥ９）
助触媒成分としてトリイソブチルアルミニウムとジイソブチルアルミニウムハイドライドの混合物（表中、ＡＬ１と示す）を用いた以外は実施例２と同様の操作を行い、比較例１のエチレン系重合体パウダーＰＥ９を得た。ストレーナーに塊状のポリマーの存在があり、スラリー抜き取り配管が閉塞し、３日間運転停止した。その結果を表１に示す。
【０１０１】
（比較例２：ＰＥ１０）
重合温度を５７℃にした以外は比較例１と同様の操作を行い、比較例２のエチレン系重合体パウダーＰＥ１０を得た。ストレーナーに塊状のポリマーの存在があり、スラリー抜き取り配管が閉塞し、１日間運転停止した。その結果を表１に示す。
【０１０２】
（比較例３：ＰＥ１１）
助触媒成分としてトリエチルアルミニウム（表中、ＴＥＡと示す）を用いた以外は比較例１と同様の操作を行い、比較例３のエチレン系重合体パウダーＰＥ１１を得た。ストレーナーに塊状のポリマーの存在があり、スラリー抜き取り配管が閉塞し、２日間運転停止した。その結果を表１に示す。
【０１０３】
（比較例４：ＰＥ１２）
助触媒成分としてトリオクチルアルミニウム（表中、ＴＯＡと示す）を用いた以外は比較例１と同様の操作を行い、比較例４のエチレン系重合体パウダーＰＥ１２を得た。ストレーナーに塊状のポリマーの存在があり、スラリー抜き取り配管が閉塞し、４日間運転停止した。その結果を表１に示す。
【０１０４】
【表１】
2015168755.tif 000002
【０１０５】
以上のことから、固体触媒と有機マグネシウム化合物を用いてエチレンを重合したエチレン系重合体パウダーは、生成する分子量が高く、有機アルミニウム化合物を助触媒として用いて同一分子量を得る場合より生産性を上げられ、かつスケールなどの発生も無く連続安定生産が可能であることがわかる。
【０１０６】
またこれらのエチレン系重合体パウダーから得られるより成形品はより高分子量であり耐摩耗性に優れ、成形後の強度も高いことがわかる。
【産業上の利用可能性】
【０１０７】
本発明の製造方法により得られるエチレン系重合体パウダーは、より高分子量で生産性に優れ、高強度繊維用ポリエチレンなどとして幅広い用途への利用の可能性を有する。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
重合触媒を用いて、エチレンを単独重合させて、粘度平均分子量が３，０００，０００以上であるエチレン系重合体パウダーを製造する重合工程を有し、
前記重合触媒が、固体触媒［Ａ］と、下記一般式１で示される有機マグネシウム化合物［Ｂ］からなり、
（Ｍ1）α（Ｍｇ）β（Ｒ2）a（Ｒ3）b    ・・・・・式１
（式中、Ｍ1は周期律表第１２族、第１３族及び第１４族からなる群より選ばれる金属原子であり、Ｒ2及びＲ3は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ1の原子価を表す。））
前記固体触媒［Ａ］が、
下記一般式２で表される不活性炭化水素溶媒に可溶である有機マグネシウム化合物（Ａ−１）と、下記一般式３で表される塩素化剤（Ａ−２）と、の反応により調製された担体（Ａ−３）に、下記一般式４で表される有機マグネシウム化合物（Ａ−４）と下記一般式５で表されるチタン化合物（Ａ−５）とを担持することにより調製されたオレフィン重合用触媒である、エチレン系重合体パウダーの製造方法。
（Ａ−１）：（Ｍ1）α（Ｍｇ）β（Ｒ2）a（Ｒ3）b（ＯＲ4）c・・・・・式２
（式中、Ｍ1は周期律表第１２族、第１３族、及び第１４族からなる群より選ばれる金属原子であり、Ｒ2、Ｒ3、及びＲ4は、各々独立して、炭素数２以上２０以下の炭化水素基であり、α、β、ａ、ｂ、及びｃは次の関係を満たす実数である。０≦α、０＜β、０≦ａ、０≦ｂ、０≦ｃ、０＜ａ＋ｂ、０≦ｃ／（α＋β）≦２、ｋα＋２β＝ａ＋ｂ＋ｃ（ここで、ｋはＭ1の原子価である。））
（Ａ−２）：ＨdＳｉＣｌeＲ5(4-(d+e))・・・・・式３
（式中、Ｒ5は炭素数１以上１２以下の炭化水素基であり、ｄとｅは次の関係を満たす実数である。０＜ｄ、０＜ｅ、０＜ｄ＋ｅ≦４）
（Ａ−４）：（Ｍ2）γ（Ｍｇ）δ（Ｒ6）f（Ｒ7）gＹh          ・・・・式４
（式中、Ｍ2は周期律表第１２族、第１３族、及び第１４族からなる群より選ばれる金属原子であり、Ｒ6及びＲ7は炭素数２以上２０以下の炭化水素基であり、Ｙはアルコキシ、シロキシ、アリロキシ、アミノ、アミド、−Ｎ＝Ｃ−Ｒ8，Ｒ9、−ＳＲ10（ここで、Ｒ8、Ｒ9、及びＲ10は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ2の原子価である。））
（Ａ−５）：Ｔｉ（ＯＲ11）fＸ(4-f)・・・・・式５
（式中、ｉは０以上４以下の実数であり、Ｒ11は炭素数１以上２０以下の炭化水素基であり、Ｘはハロゲン原子である。）
【請求項２】
前記エチレン系重合体パウダーの粘度平均分子量が、５，０００，０００以上１０，０００，０００以下である、請求項１に記載のエチレン系重合体パウダーの製造方法。
【請求項３】
前記エチレン系重合体パウダーの結晶化度が、７０％以上、８０％以下である、請求項１又は２に記載のエチレン系重合体パウダーの製造方法。
【請求項４】
請求項１〜３のいずれか１項に記載のエチレン系重合体パウダーの製造方法で得られる、エチレン系重合体パウダー。
【請求項５】
請求項４に記載のエチレン系重合体パウダーから得られる、成形体。
【請求項６】
高強度繊維又は高強度延伸物である、請求項５に記載の成形体。
【手続補正２】
【補正対象書類名】明細書
【補正対象項目名】００１０
【補正方法】変更
【補正の内容】
【００１０】
すなわち、本発明は以下のとおりである。
〔１〕
重合触媒を用いて、エチレンを単独重合させて、粘度平均分子量が３，０００，０００以上であるエチレン系重合体パウダーを製造する重合工程を有し、
前記重合触媒が、固体触媒［Ａ］と、下記一般式１で示される有機マグネシウム化合物［Ｂ］からなり、
（Ｍ1）α（Ｍｇ）β（Ｒ2）a（Ｒ3）b    ・・・・・式１
（式中、Ｍ1は周期律表第１２族、第１３族及び第１４族からなる群より選ばれる金属原子であり、Ｒ2及びＲ3は、各々独立して、炭素数２以上２０以下の炭化水素基であり、α、β、ａ、ｂは次の関係を満たす実数である。０≦α、０＜β、０≦ａ、０≦ｂ、０＜ａ＋ｂ、ｋα＋２β＝ａ＋ｂ（ここで、ｋはＭ1の原子価を表す。））
前記固体触媒［Ａ］が、
下記一般式２で表される不活性炭化水素溶媒に可溶である有機マグネシウム化合物（Ａ−１）と、下記一般式３で表される塩素化剤（Ａ−２）と、の反応により調製された担体（Ａ−３）に、下記一般式４で表される有機マグネシウム化合物（Ａ−４）と下記一般式５で表されるチタン化合物（Ａ−５）とを担持することにより調製されたオレフィン重合用触媒である、エチレン系重合体パウダーの製造方法。
（Ａ−１）：（Ｍ1）α（Ｍｇ）β（Ｒ2）a（Ｒ3）b（ＯＲ4）c・・・・・式２
（式中、Ｍ1は周期律表第１２族、第１３族、及び第１４族からなる群より選ばれる金属原子であり、Ｒ2、Ｒ3、及びＲ4は、各々独立して、炭素数２以上２０以下の炭化水素基であり、α、β、ａ、ｂ、及びｃは次の関係を満たす実数である。０≦α、０＜β、０≦ａ、０≦ｂ、０≦ｃ、０＜ａ＋ｂ、０≦ｃ／（α＋β）≦２、ｋα＋２β＝ａ＋ｂ＋ｃ（ここで、ｋはＭ1の原子価である。））
（Ａ−２）：ＨdＳｉＣｌeＲ5(4-(d+e))・・・・・式３
（式中、Ｒ5は炭素数１以上１２以下の炭化水素基であり、ｄとｅは次の関係を満たす実数である。０＜ｄ、０＜ｅ、０＜ｄ＋ｅ≦４）
（Ａ−４）：（Ｍ2）γ（Ｍｇ）δ（Ｒ6）f（Ｒ7）gＹh          ・・・・式４
（式中、Ｍ2は周期律表第１２族、第１３族、及び第１４族からなる群より選ばれる金属原子であり、Ｒ6及びＲ7は炭素数２以上２０以下の炭化水素基であり、Ｙはアルコキシ、シロキシ、アリロキシ、アミノ、アミド、−Ｎ＝Ｃ−Ｒ8，Ｒ9、−ＳＲ10（ここで、Ｒ8、Ｒ9、及びＲ10は炭素数１以上２０以下の炭化水素基を表す。ｈが２の場合には、Ｙはそれぞれ異なっていてもよい。）、β−ケト酸残基のいずれかであり、γ、δ、ｆ、ｇ、及びｈは次の関係を満たす実数である。０≦γ、０＜δ、０≦ｆ、０≦ｇ、０≦ｈ、０＜ｆ＋ｇ、０≦ｈ／（γ＋δ）≦２、ｎγ＋２δ＝ｆ＋ｇ＋ｈ（ここで、ｎはＭ2の原子価である。））
（Ａ−５）：Ｔｉ（ＯＲ11）fＸ(4-f)・・・・・式５
（式中、ｉは０以上４以下の実数であり、Ｒ11は炭素数１以上２０以下の炭化水素基であり、Ｘはハロゲン原子である。）
〔２〕
前記エチレン系重合体パウダーの粘度平均分子量が、５，０００，０００以上１０，０００，０００以下である、前項〔１〕に記載のエチレン系重合体パウダーの製造方法。
〔３〕
前記エチレン系重合体パウダーの結晶化度が、７０％以上、８０％以下である、前項〔１〕又は〔２〕に記載のエチレン系重合体パウダーの製造方法。
〔４〕
前項〔１〕〜〔３〕のいずれか１項に記載のエチレン系重合体パウダーの製造方法で得られる、エチレン系重合体パウダー。
〔５〕
前項〔４〕に記載のエチレン系重合体パウダーから得られる、成形体。
〔６〕
高強度繊維又は高強度延伸物である、前項〔５〕に記載の成形体。